(57)【特許請求の範囲】
【請求項１】
平均粒子径０．４〜５μｍの微粒子状酸化タングステン（但し、銅二価塩が担持された酸化タングステン粒子を除く。）を含有することを特徴とする抗アレルゲン組成物。
【請求項２】
酸化タングステンが、白金、亜鉛、ニッケルおよびコバルトからなる群から選ばれる１種以上の遷移金属を担持した酸化タングステンである請求項１に記載の抗アレルゲン組成物。
【請求項３】
請求項１または２のいずれかに記載の抗アレルゲン組成物を加工した塗料、コーティング剤、樹脂製品、壁紙、不織布、繊維または繊維製品。
【請求項４】
請求項１〜３のいずれかに記載の抗アレルゲン組成物を、塗料、コーティング剤、樹脂製品、壁紙、不織布、繊維または繊維製品に加工し、これらを人の生活環境で用いることからなるアレルゲン物質のアレルゲン低減化方法。
【発明の詳細な説明】
【技術分野】
【０００１】
この発明は、ダニや花粉等のアレルゲン物質のアレルゲン性を低減化させる抗アレルゲン組成物、およびこれを用いた塗料、コーティング剤、樹脂製品、壁紙、不織布、繊維または繊維製品並びにこれらを用いた生活環境中のアレルゲン物質のアレルゲン性低減化方法に関する。
【背景技術】
【０００２】
喘息やアトピー性皮膚炎、アレルギー性鼻炎等のアレルギー性疾患は多くの人が悩まされているものであり、特に近年では増加する傾向となっている。
これらのアレルギー性疾患の原因となっているのは環境中に存在する種々のアレルゲンであり、それらの中でも屋内に棲息するダニやペットの毛、花粉、カビは代表的な吸入性のアレルゲンとして、良く知られている。
【０００３】
特に、家屋内に生息する塵性ダニであるヒョウヒダニ類は、アレルゲンの発生源として大きな問題となっている。ヒョウヒダニ類は、畳、絨毯、寝具、カーテン等の家屋内の繊維製品、あるいは屋外においても電車や自動車等の移動車両の座席シート生地等が生育の温床となる。
【０００４】
ヒョウヒダニ類の中でも、コナヒョウヒダニ（Ｄｅｒｍａｔｏｐｈａｇｏｉｄｅｓ  ｆａｒｉｎａｅ）とヤケヒョウヒダニ（Ｄｅｒｍａｔｏｐｈａｇｏｉｄｅｓ  ｐｔｅｒｏｎｙｓｓｉｎｕｓ）は、代表的な種であり、これらのダニの死骸や糞が強いアレルゲン物質となる。
【０００５】
また、春先に飛散するスギ（Ｃｒｙｐｔｏｍｅｒｉａ  ｊａｐｏｎｉｃａ）の花粉を初め、多種の植物の花粉もアレルゲンとなるものであり、特にアレルギー性鼻炎を発症させる原因となっている。飛散する花粉は春先のスギ花粉だけでなく、ヒノキ、ヨモギ、ブタクサ、カモガヤ等、多くの種類があり一年を通じて何らかの花粉が飛散している状態であり、いつの時期でも花粉によるアレルギーを引き起こす危険性があると考えられる。
【０００６】
このようなダニや花粉等のアレルゲンを除去するためには、エアコンや空気清浄機を用いて空気をフィルターに通じる方法があるが、除去できるのは空気中に舞うアレルゲンのみであり、フィルターにアレルゲン物質を集める結果となり、フィルターを交換する際にはアレルゲンが再飛散する危険性がある。
【０００７】
また、マスクはスギ等の花粉を吸入するのを防ぐために用いられているが、マスクに付着した花粉はアレルゲン性が消失するわけではないので、再飛散することによって吸収してしまう危険性がある。
【０００８】
電気掃除機は、アレルゲン除去の方法として有効であるが、吸引したゴミに含まれる多量のアレルゲンは集塵袋に貯蔵されるだけであり、集塵袋の廃棄時にアレルゲンが再飛散する危険性が考えられる。
【０００９】
アレルゲン物質のアレルギー性を低減あるいは除去するための薬剤に関しては、タンニン酸が古くから知られており、タンニン酸を応用する方法が提案されてきた。
しかし、タンニン酸は褐色に呈色しており、さらに経時的に着色が進行することで用途が制限される短所があった。
その後、着色や変色を起こしにくい抗アレルゲン剤として種々の提案が行われ、例えば亜鉛やマグネシウム等の無機塩を利用した方法が提案された（特許文献１、６）。
【００１０】
しかし、このような無機塩は水溶性であり、水によって流脱することから繊維等の耐洗濯性が必要な用途には使用できないという問題点があった。
【００１１】
水によって流脱しない抗アレルゲン剤についても、最近ではいくつかの提案が行われている。
さらに、着色や変色を起こさずに、しかも水によって流脱しない抗アレルゲン剤としては、非水溶性亜鉛化合物あるいは非水溶性亜鉛・金属酸化物の複合粒子を用いたアレルゲン不活化剤（特許文献２）が、さらに二酸化ケイ素、酸化亜鉛、酸化アルミニウムを用いたアレルゲン不活化剤が提案されているが、耐水性や継続的なアレルゲン不活化性能の点で満足できるものではなかった。
【００１２】
また、これらの抗アレルゲン剤は水溶性ではないが、不織布、繊維、繊維製品、プラスチック製品、木質材料にバインダーとしてアクリルエマルジョン等の樹脂エマルジョンを用いて加工した場合（特許文献７）、バインダー量が十分な場合は抗アレルゲン剤を覆ってしまい、流脱を防ぐものの抗アレルゲン性能そのものが発揮されず、バインダー量が少ないと流脱を防ぐことができずに効力を維持できないことが多かった。
【００１３】
また、抗アレルゲン剤として酸化チタン等の光触媒を利用したものも提案されている（特許文献３、４、５、７、８）が、光触媒は光のない条件では効力が発揮されにくく、光触媒作用により加工した基質そのものを劣化させてしまう恐れがあった。
【先行技術文献】
【特許文献】
【００１４】
【特許文献１】特表２００４−５１０７１７号公報
【特許文献２】特開２００６−２３９３９３号公報
【特許文献３】特開２００７−１４５７４２号公報
【特許文献４】特開２００７−１４６４５３号公報
【特許文献５】特開２００６−２６５４９８号公報
【特許文献６】特開２００６−２４１４３１号公報
【特許文献７】特開２００８−２３７７９３号公報
【特許文献８】特開２００５−２７８７８１号公報
【発明の概要】
【発明が解決しようとする課題】
【００１５】
上述したように、この発明の背景技術には、抗アレルゲン剤が水によって流脱（流失または脱落）しやすいため、繊維等に加工した場合に耐洗濯性が充分でなく、または耐水性とアレルゲンの低減化性という機能を両立させて継続できるものがなく、これらを必要とする用途において抗アレルゲン剤を使用できないという問題点がある。
【００１６】
そこで、この発明の課題は、上記した背景技術の問題点を解決して、ダニや花粉等のアレルゲン物質のアレルゲン性を低減化させる抗アレルゲン組成物とし、さらに抗アレルゲン組成物で加工した不織布、繊維または繊維製品などの抗アレルゲン性加工品が、水洗されてもアレルゲン性を低減化させる機能を失わずに耐久性よく保持し、さらに着色や変色を起こさないこと、またこれらの組成物や加工品を用いて環境中に存在するアレルゲン性物質のアレルゲン性を効率よく低減化できるようにすることである。
【課題を解決するための手段】
【００１７】
本願の発明者らは、このような課題を解決するために鋭意研究を行なった結果、平均粒子径５μｍ以下、好ましくは０．０１μｍ以上の微粒子酸化タングステンが抗アレルゲン剤として卓越した効果を奏することを見出し、さらに耐水性を有する抗アレルゲン剤としても有効であることを見出した。
【００１８】
すなわち、この発明は、（１）平均粒子径５μｍ以下（好ましくは０．０１μｍ以上）である微粒子状酸化タングステンを含有することを特徴とする抗アレルゲン組成物であり、（２）酸化タングステンが、遷移金属を担持した酸化タングステンである抗アレルゲン組成物であり、（３）担持する遷移金属が、白金、亜鉛、ニッケル及びコバルトから選択される１種以上の金属である抗アレルゲン組成物であり、（４）これらの抗アレルゲン組成物を加工した塗料、コーティング剤、樹脂製品、壁紙、不織布、繊維または繊維製品であり、また（５）これらの抗アレルゲン組成物を、塗料、コーティング剤、樹脂製品、壁紙、不織布、繊維または繊維製品に加工して、これらの加工物を人の生活環境中に存在させることにより、前記生活環境中のアレルゲン物質のアレルゲン性を低減させるアレルゲン低減化方法としたのである。
【発明の効果】
【００１９】
この発明は、所定粒径の酸化タングステンを含有することを特徴とする抗アレルゲン組成物としたことにより、ダニや花粉等のアレルゲン物質のアレルゲン性を低減化させる抗アレルゲン組成物となり、さらに抗アレルゲン組成物で加工した不織布、繊維または繊維製品などの抗アレルゲン性加工品が、水洗されてもアレルゲン性を低減化させる機能を失わずに耐久性よく保持され、さらに着色や変色を起こさないこと、またこれらの組成物やフィルターやマスクなどの加工品を用いて環境中に存在するアレルゲン性物質のアレルゲン性を効率よく低減化できるようになるという利点がある。
【発明を実施するための形態】
【００２０】
この発明に用いる微粒子状酸化タングステンは、工業用原料として入手可能な微粉末の酸化タングステンを使用することができ、そのような酸化タングステンの粉末を、水または溶剤に分散させれば種々の用途に用いやすくなる。分散を行うときには、適宜に分散剤としての界面活性剤等を添加可能である。
【００２１】
光触媒性を高める金属を担持した酸化タングステンを調製する場合には、酸化タングステンに担持させる予定の金属を混合する。または酸化タングステンの前駆体となる化合物に対して担持させる予定の金属塩を混合し、この混合物を必要に応じて成形または塗布し、その後に焼成したり、光を照射することによって得ることもできる。
【００２２】
例えば、白金を担持した酸化タングステンを調製するとき、０価の白金が担持されることが好ましく、金属の白金を混合することも可能であるが、例えば２価や４価の白金化合物を有機物と共に酸化タングステンの前駆体と混合し、それを焼成したり、光を照射することによって白金を担持した酸化タングステンが得られる。
【００２３】
酸化タングステンの前駆体としては、タングステン酸塩を挙げることができ、タングステン酸塩としては種々のものが使用できる。例えば、タングステン酸ナトリウム、タングステン酸カリウム、タングステン酸アンモニウム等のタングステン酸塩が挙げられる。
【００２４】
上記した２価や４価の白金化合物としては、特に制限なく例えば、ジクロロジアンミン白金（ＩＩ）、ジニトロアンミン白金（ＩＩ）、テトラアンミン白金（ＩＩ）塩化物、塩化白金（ＩＩ）、テトラクロロ白金（ＩＩ）酸カリウム、ヘキサクロロ白金（ＩＶ）酸等を使用できる。
【００２５】
これらの白金化合物は、二種類以上を混合して使用しても差し支えない。また、金属塩を還元させるために混合する有機物には特に制限はないが、グラファイト等の炭素材、ポリエチレン、ポリプロピレン、ポリメタクリル酸メチル、ポリカーボネート、ポリスチレン、ポリアクリル酸エステル、ポリイミド、エポキシ樹脂、でんぷん等の粒子を用いることができる。これらの有機物は二種類以上を組み合わせて用いても差し支えない。
【００２６】
担持する金属の量は、酸化タングステン１００質量部に対して通常３．０質量部以下、好ましくは１．０質量部以下となるようにするのが適している。担持する金属量が３質量部よりも超えた場合には、抗アレルゲン効果の効率よい向上が期待できず、担持させる金属のコストや量からみて実用性を失する。
【００２７】
担持させる金属には種々のものを使用することができ、亜鉛、コバルト、ニッケル、パラジウム、ルテニウム、ロジウム、白金、銀、金、イリジウム等の遷移金属が挙げられ、これらの中でも白金、金が好ましい。これらの金属は、金属状態の微粒子、酸化物、水酸化物、硝酸塩、硫酸塩、塩化物塩、有機酸塩、炭酸塩、リン酸塩のいずれもが使用可能であり、一種類のみならず二種類以上を併用して担持することもできる。
【００２８】
酸化タングステンの前駆体と上記有機物及び金属塩化合物の混合物を焼成する場合、気流焼成炉、トンネル炉、回転炉等の焼成装置を用いることができる。その場合の焼成温度は、３５０〜７５０℃の範囲、好ましくは４００〜５５０℃の範囲で設定する。また焼成時間は、焼成温度や焼成装置の種類に応じて適宜設定すればよいが、通常は１０分〜３０時間の範囲、好ましくは３０分〜１０時間の範囲で設定する。
【００２９】
この発明における酸化タングステン、または金属を担持した酸化タングステンの粒子径は、平均粒子径が５μｍ以下とすることによって、より高いアレルゲン低減化効果が奏される。また、酸化タングステンの平均粒子径の下限値は、この発明の作用効果からは特に設定する理由は認められないが、実用上の観点から平均粒子径０．０１μｍ以上であることが好ましく、より好ましくは０．０３μｍ以上である。
【００３０】
通常の工業製品である酸化タングステンを水に分散させた場合、平均粒子径は２５μｍ以上の値を示すが、ガラスビーズやジルコニアビーズを用いて湿式粉砕を行うことによって粒子径を小さくすることができる。
【００３１】
また、粉砕を行なった酸化タングステンまたは金属を担持した酸化タングステンの平均粒子径は、５μｍ以下とする必要があるが、好ましくは３μｍ以下、さらに好ましくは１μｍ以下、よりさらに好ましくは０．５μｍ以下とする。
【００３２】
平均粒子径を測定するには、レーザー回折式粒度分布測定装置を使用することができ、後述する実施例では株式会社島津製作所製レーザー回折式粒度分布測定装置ＳＡＬＤ−２２００を使用し、平均粒子径の値としてメディアン径を用いた。ただし、他の粒度分布測定装置、例えば遠心沈降式粒度分布測定装置を使用することも可能であり、この場合はレーザー回折式粒度分布測定装置との相関を取っておくことが好ましい。
【００３３】
また同じレーザー回折式粒度分布測定装置であっても、機器メーカーの違いやレーザー光源の波長分布によって平均粒子径の測定値が異なる場合があり、種々の機器同士で相関を取っておくことが好ましい。
【００３４】
酸化タングステンや特に遷移金属を担持した酸化タングステンは、光触媒としての性能を示すが、本願発明の抗アレルゲン組成物としての性能に関しては、必ずしも光の存在は必要ではなく、暗所においてもアレルゲン低減化効果を発揮する。
【００３５】
また、酸化タングステンは、水や有機溶剤に溶解しないため、製剤化を行う場合にはフロアブル剤が適している。フロアブル剤を調製するには、酸化タングステンを分散剤と共に湿式粉砕を行うことで可能である。フロアブル剤とする場合には、通常、水をベースとした製剤を行うことが有利であるが、水以外の溶剤をベースとしたフロアブル剤を調製することも可能である。
フロアブル剤等の抗アレルゲン組成物中の酸化タングステンの含有率は、０．０１〜６０％の範囲で調製できるが、好ましくは０．１〜５０％、さらに好ましくは１〜３０％で調製できる。６０％を超えると剤の流動性が低下し、０．０１％未満であると有効成分量が少なくなり適切な加工が難しくなる。
【００３６】
抗アレルゲン組成物に使用する溶剤については、特に制限はないが、非極性溶剤と極性溶剤のいずれも使用可能である。このような溶剤の例としては、エタノール、プロピルアルコール、イソプロピルアルコール、ブタノール、ジエチレングリコールモノメチルエーテル、ジエチレングリコールモノエチルエーテル、ジエチレングリコールモノプロピルエーテル、Ｎ−メチルピロリドン、γ−ブチロラクトン、ジメチルスルホキシド、エチレングリコール、プロピレングリコール、ブチレングリコール、ジエチレングリコール、トリエチレングリコール、ポリエチレングリコール（分子量１０００以下）、ポリプロピレングリコール（分子量１０００以下）、酢酸エチル、酢酸ブチル、灯油、アルキルベンゼン、フタル酸ジエチルヘキシル、フタル酸ジエチル、フタル酸ジオクチル、流動パラフィン等が挙げられる。これらの溶剤は２種類以上を混合して使用しても差し支えない。
【００３７】
フロアブル剤とするときの分散剤については、アニオン系界面活性剤または非イオン系界面活性剤、あるいはこれらの併用が通常使用されるが、カチオン系界面活性剤や両性界面活性剤を使用することも可能である。界面活性剤の種類は特に限定されないが、非イオン性界面活性剤として、例えばポリオキシエチレンアルキルフェニルエーテル、ポリオキシエチレンスチリルフェニルエーテル、ポリオキシエチレンアルキルエーテル、ポリオキシエチレンアルケニルエーテル、ソルビタン脂肪酸エステル、ポリオキシエチレンソルビタン脂肪酸エステル等が挙げられる。
【００３８】
アニオン性界面活性剤にはアルキルベンゼンスルホネート、ポリオキシエチレンアルキルフェニルエーテルサルフェート、ジアルキルスルホサクシネート等が挙げられる。カチオン性界面活性剤では脂肪族アミン塩や４級アンモニウム塩等が挙げられ、両イオン性界面活性剤ではベタイン型界面活性剤、アミノカルボン酸塩等が挙げられる。
また、これらの非イオン性界面活性剤、アニオン性界面活性剤、カチオン性界面活性剤及び両イオン性界面活性剤は一種を単独に用いても二種以上を併用してもよい。
【００３９】
この発明の抗アレルゲン組成物に対して、公知の抗アレルゲン成分をさらに添加することも可能である。そのような抗アレルゲン成分としては、２，５−ジヒドロキシ安息香酸、２，６−ジヒドロキシ安息香酸、２，４，６−トリヒドロキシ安息香酸等のヒドロキシ安息香酸系化合物またはその塩等や柿渋等が挙げられる。
【００４０】
この発明の抗アレルゲン組成物は、屋内塵性ダニのアレルゲン除去を目的に使用する場合は、殺ダニ剤を添加して加工することにより、その抗アレルゲン効果をさらに持続させることも可能である。
【００４１】
使用する殺ダニ剤は、屋内塵性ダニに対して致死効果や忌避効果のあるものであれば特に限定はなく、例えば、ベンジルアルコール、ベンジルベンゾエート、サリチル酸フェニル、シンナムアルデヒド、ヒソップ油、ニンジン種子油等を用いることができ、また天然ピレトリン、フェノトリン、ペルメトリン等のピレスロイド系化合物、フェニトロチオン、マラチオン、フェンチオン、ダイアジノン等の有機リン系化合物、ジコホル、クロルベンジレート、ヘキシチアゾクス、テブフェンピラド、ピリダベン、アミドフルメト等を用いることができる。
【００４２】
この発明の抗アレルゲン組成物は、不織布、繊維または繊維製品に浸漬、塗布、スプレー等の方法によって加工して使用することができる。繊維または繊維製品としては、衣料品、カーペット、ソファー、壁紙、カーテン等のインテリア類、布団側地、布団カバー、布団中綿、シーツ、枕カバー、マット等の寝具類、カーシート、カーマット、天井材及び床材等の自動車部品類、ぬいぐるみ等が挙げられ、不織布としては掃除用ウェットワイパー、マスク、フィルター材料、電気掃除機の集塵袋等が挙げられる。
【００４３】
この発明の抗アレルゲン組成物を加工することができる不織布や繊維には種々のものがあるが、たとえばナイロン、綿、ポリエステル、羊毛等が挙げられ、これらの繊維を２種類以上使用した複合繊維であっても差し支えない。また、ポリエチレンやポリプロピレンを用いた不織布にも使用することが可能である。
【００４４】
この発明の抗アレルゲン組成物の不織布、繊維または繊維製品への加工方法は、特に限定されるものではないが、浸漬処理、スプレー処理、吸尽加工等を行うことが可能である。
繊維への加工量は、不織布、繊維または繊維製品の重量に対して、酸化タングステンまたは金属を担持した酸化タングステンとして０．０１〜１０ｇ／ｍ２であり、好ましくは０．０５〜２ｇ／ｍ２であり、さらに好ましくは０．１〜１ｇ／ｍ２である。
【００４５】
この発明の抗アレルゲン組成物を不織布や繊維、繊維製品に加工すると、高い耐洗濯性を示すが、洗濯耐久性をさらに向上させるために、バインダーを併用することも可能である。バインダーの種類については、アクリルやウレタン等のいずれの種類の樹脂エマルジョンも使用することが可能である。ウレタンバインダーは、エステル型、エーテル型、ポリカーボネート型等いずれの種類でも差し支えなく、イオン性についてもアニオン性、カチオン性、非イオン性いずれでも差し支えない。
【００４６】
また、使用するバインダーの濃度については、特に制限はないが、配合される樹脂の量は、酸化タングステンの等量以下であることが望ましい。バインダーの使用量があまり多くなりすぎると、抗アレルゲン剤を覆ってしまう結果となり効力が発揮されにくくなる。
【００４７】
この発明の抗アレルゲン組成物の製剤化に際しては、前述の界面活性剤、防ダニ剤の他に、必要に応じてキレート剤、防錆剤、抗菌剤、香料、スケール防止剤、消泡剤、帯電防止剤、増粘剤、柔軟加工剤等を添加することも可能である。
【００４８】
この発明の抗アレルゲン組成物の使用形態としては、主に加工剤用途が挙げられる。
また、洗濯耐久性を要求される繊維または繊維製品以外にも、生活環境中で人が接触する可能性のある組成物、たとえば柔軟剤、消臭剤、防カビ剤、除菌剤、殺虫剤、塗料、接着剤等に添加することによって生活環境中のアレルゲンを低減化させることも可能であり、生活環境中で人が接触する可能性のある材料、たとえば木材、木質材料、合板、コンクリート、金属、石、ガラス等の建材等、ゴム、紙、樹脂、プラスチックのよる成型品等に加工することによって生活環境中のアレルゲンを低減化させることも可能である。
【００４９】
この発明の抗アレルゲン組成物、およびそれを加工した不織布、繊維または繊維製品等を使用することにより、ハウスダスト中のダニ由来のアレルゲン、イヌやネコ等のペットの毛や上皮、ゴキブリ、羽毛、カビ由来のアレルゲン、及びスギ、ヨモギ、ハルガヤ、ヒノキ、ブタクサ等の花粉、天然ゴムラテックス等の植物アレルゲンを低減化することができ、多種のアレルゲンを実質的になくすことができる。従って、この発明は、人の生活環境中のアレルゲンがハウスダスト中のダニアレルゲンや植物アレルゲンの場合に特に効果的に作用するものである。
【実施例】
【００５０】
以下に、この発明の実施形態を実施例および評価試験によって更に詳しく説明する。なお、下記に示す％は、全て質量％である。
【００５１】
［実施例１］
酸化タングステン（和光純薬工業株式会社製）３０ｇ、アニオン系界面活性剤（花王株式会社製：ポイズ５２０）１ｇ、水６９ｇを混合し、直径１ｍｍのガラスビーズを用いて湿式粉砕を１５分間行い、３０メッシュの金網でガラスビーズを取り除いた。この分散液をイオン交換水で３倍に希釈し、酸化タングステン１０％の分散物を得た。酸化タングステンの平均粒子径をレーザー回折式粒度分布測定装置（株式会社島津製作所製：ＳＡＬＤ２２００）で測定したところ、０．４μｍであった。
【００５２】
［実施例２］
酸化タングステン（和光純薬工業株式会社製）３０ｇ、アニオン系界面活性剤（花王株式会社製：ポイズ５２０）１ｇ、水６９ｇを混合し、直径１ｍｍのガラスビーズを用いて湿式粉砕を２分間行い、３０メッシュの金網でガラスビーズを取り除いた。この分散液をイオン交換水で３倍に希釈し、酸化タングステン１０％の分散物を得た。酸化タングステンの平均粒子径をレーザー回折式粒度分布測定装置で測定したところ、５．０μｍであった。
【００５３】
［実施例３］
国際公開第１１／０６８０９５号の実施例１に記載の方法に従って、白金を担持した酸化タングステン１０％の分散物を得た。得られた酸化タングステンの平均粒子径をレーザー回折式粒度分布測定装置で測定したところ、０．４μｍであった。
【００５４】
［比較例１］
酸化タングステン（和光純薬工業株式会社製）３０ｇ、アニオン系界面活性剤（花王株式会社製：ポイズ５２０）１ｇ、水２６９ｇを混合してよく振り混ぜ、酸化タングステン１０％の分散液を得た。この分散液の酸化タングステンの平均粒子径をレーザー回折式粒度分布測定装置で測定したところ、２８μｍであった。
【００５５】
［比較例２］
アナタース型酸化チタン（石原産業株式会社製：ＳＴ−０１）２０ｇ、アニオン系界面活性剤（花王株式会社製：ポイズ５２０）１．０ｇ、水７９ｇを混合し、直径１ｍｍのガラスビーズを用いて湿式粉砕を２０分間行い、酸化チタンの分散物を得た。酸化チタンの平均粒子径をレーザー回折式粒度分布測定装置で測定し、２．７μｍであった。
【００５６】
［比較例３］
酸化亜鉛（和光純薬工業株式会社製）３０ｇ、アニオン系界面活性剤（花王株式会社製：ポイズ５２０）１．０ｇ、水６９ｇを混合し、直径１ｍｍのガラスビーズを用いて湿式粉砕を１５分間行い、酸化亜鉛の分散物を得た。酸化亜鉛の平均粒子径をレーザー回折式粒度分布測定装置で測定し、０．７μｍであった。
【００５７】
［比較例４］
タンニン酸（富士化学工業株式会社製）２５ｇ、水６０ｇおよびエタノール１５ｇを混合溶解し、タンニン酸溶液を得た。
【００５８】
［評価試験１］（抗アレルゲン組成物によるダニアレルゲンの低減化効果の測定）
標準ハウスダストに含まれるダニアレルゲンＤｅｒ  ｆ２約９００ｎｇ／ｍＬ｛リン酸緩衝液（ｐＨ７．２）｝溶液１ｍＬに対し、実施例１〜３及び比較例１〜３をそれぞれイオン交換水で１０倍に希釈した液、さらに対照として蒸留水をそれぞれ５０μＬ、暗所において反応させた。これら試料についてＤｅｒ  ｆ２酵素免疫測定法（ＥＬＩＳＡ）のサンドイッチ法にてダニアレルゲンの低減化効果の測定を行った。
【００５９】
まず、リン酸緩衝液（ｐＨ７．４）で２μｇ／ｍＬに希釈した抗Ｄｅｒ  ｆ２  モノクローナル抗体１５Ｅ１１を、Ｆ１６  ＭＡＸＩＳＯＲＰ  ＮＵＮＣ−ＩＭＭＵＮＯ  ＭＯＤＵＬＥプレート（ＮＵＮＣ社製）の１ウェルあたり１００μＬずつ添加し、４℃にて３日以上感作させた。感作後、液を捨て、ブロッキング試薬｛１質量％牛血清アルブミン＋リン酸緩衝液（ｐＨ７．２）｝を１ウェルあたり２００μＬずつ添加し、３７℃、６０分間反応させた。反応後、リン酸緩衝液（ｐＨ７．２）にてプレートを洗浄した。
【００６０】
次に、ダニアレルゲンと上記組成物を反応させて得られた抽出液を１ウェルあたり１００μＬずつ滴下し、３７℃、６０分間反応させた。反応後、リン酸緩衝液（ｐＨ７．２）にてプレートを洗浄した。そして、ペルオキシダーゼ標識した抗Ｄｅｒ  ｆ２モノクローナル抗体をリン酸緩衝液｛ｐＨ７．２、１質量％牛血清アルブミン及び０．０５質量％ポリオキシエチレン（２０）ソルビタンモノラウレート含有｝で２００μｇ／ｍＬに溶解し、それをリン酸緩衝液（ｐＨ７．２、１質量％牛血清アルブミン及び０．０５質量％ポリオキシエチレン（２０）ソルビタンモノラウレート含有）で１２００倍希釈した液を、１ウェルあたり１００μＬずつ添加した。
【００６１】
３７℃、６０分間反応させた後、リン酸緩衝液（ｐＨ７．２）でプレートを洗浄した。０．１ｍｏｌ／Ｌリン酸緩衝液（ｐＨ６．２）６．５ｍＬにオルト−フェニレンジアミンジヒドロクロライド（和光純薬工業株式会社製：１３ｍｇ  Ｔａｂｌｅｔ）１錠と３０％過酸化水素水６．５μＬを加えたものを１ウェルあたり１００μＬずつ添加し、３７℃で３分間反応させた。
【００６２】
その後、直ちに、１ｍｏｌ／Ｌ  Ｈ２ＳＯ４を５０μＬずつ入れて反応を停止させ、マイクロプレート用分光光度計（テカンジャパン株式会社製）で吸光度（ＯＤ４９０ｎｍ）を測定し、その結果を表１中に示した。
【００６３】
【表１】
0005927625.tif 000002
【００６４】
表１の結果からも明らかなように、実施例１〜３のダニアレルゲン量の減少率は、比較例１〜３に比べて充分に大きく、ダニアレルゲンのアレルゲン性を低減化させる抗アレルゲン組成物が得られていることがわかる。
【００６５】
［評価試験２］（抗アレルゲン組成物によるスギ花粉アレルゲンＣｒｙ  ｊ１の低減化効果の測定）
実施例１〜３及び比較例１〜３をそれぞれ有効成分が０．２％となるようにイオン交換水で希釈した。スギ花粉に含まれるスギ花粉アレルゲンＣｒｙ  ｊ１約１２．５ｎｇ／ｍＬ｛リン酸緩衝液（ｐＨ７．２）｝溶液１ｍＬに対しこれらの希釈液と、対照として蒸留水をそれぞれ５０μＬ、暗所において反応させた。これら試料についてＣｒｙ  ｊ１酵素免疫測定法（ＥＬＩＳＡ）のサンドイッチ法にてスギ花粉アレルゲンの低減化効果の測定を行った。
【００６６】
まず、リン酸緩衝液（ｐＨ７．４、０．１質量％ＮａＮ３含有）で２μｇ／ｍＬに希釈したＣｒｙ  ｊ１モノクローナル抗体０１３を、Ｆ１６  ＭＡＸＩＳＯＲＰ  ＮＵＮＣ−ＩＭＭＵＮＯ  ＭＯＤＵＬＥプレート（ＮＵＮＣ社製）の１ウェルあたり１００μＬずつ添加し、４℃にて１日以上感作させた。感作後、液を捨て、ブロッキング試薬｛１質量％牛血清アルブミン＋リン酸緩衝液（ｐＨ７．２、０．１質量％ＮａＮ３含有）｝を１ウェルあたり２００μＬずつ添加し、３７℃、６０分間反応させた。反応後、リン酸緩衝液｛ｐＨ７．２、０．１質量％ポリオキシエチレン（２０）ソルビタンモノラウレート含有｝にてプレートを洗浄した。
【００６７】
次に、スギ花粉アレルゲンと上記組成物を反応させて得られた抽出液を１ウェルあたり１００μＬずつ滴下し、３７℃、６０分間反応させた。反応後、リン酸緩衝液｛ｐＨ７．２、０．１質量％ポリオキシエチレン（２０）ソルビタンモノラウレート含有｝にてプレートを洗浄した。ペルオキシダーゼ標識したＣｒｙ  ｊ１モノクローナル抗体０５３を蒸留水で２００μｇ／ｍＬに溶解し、それをリン酸緩衝液｛ｐＨ７．２、１質量％牛血清アルブミン及び０．１質量％ポリオキシエチレン（２０）ソルビタンモノラウレート含有｝で１２００倍希釈した液を、１ウェルあたり１００μＬずつ添加した。３７℃、６０分間反応させた後、リン酸緩衝液｛ｐＨ７．２、０．１質量％ポリオキシエチレン（２０）ソルビタンモノラウレート含有｝でプレートを洗浄した。
【００６８】
０．１ｍｏｌ／Ｌリン酸緩衝液（ｐＨ６．２）１３ｍＬにオルト−フェニレンジアミンジヒドロクロライド（２６ｍｇ  Ｔａｂｌｅｔ、ＳＩＧＭＡ  ＣＨＥＭＩＣＡＬ  ＣＯ．製）と３０％過酸化水素水１３μＬを加えたものを１ウェルあたり１００μＬずつ添加し、３７℃、５分間反応させた。その後、直ちに、２ｍｏｌ／Ｌ  Ｈ２ＳＯ４を５０μＬずつ入れて反応を停止させ、マイクロプレート用分光光度計（テカンジャパン株式会社製）で吸光度（ＯＤ４９０ｎｍ）を測定し、その結果を表２に示した。
【００６９】
【表２】
0005927625.tif 000003
【００７０】
表２の結果からも明らかなように、実施例１〜３のスギ花粉アレルゲン量の減少率は、比較例１〜３に比べて充分に大きく、花粉アレルゲンのアレルゲン性を低減化させる抗アレルゲン組成物が得られていることがわかる。
【００７１】
［加工品によるダニアレルゲンの低減化効果の測定］
（加工例１、不織布への加工）
実施例１〜２または比較例１、４をそれぞれイオン交換水で８０倍に希釈した液５０ｇに８０ｇ／ｍ２の不織布（２０ｃｍ×３０ｃｍ）を１分間浸漬し、しぼり率２００％で処理後、１１０℃で１０分間乾燥させた（加工量は２ｇ／ｍ２）。このようにして加工した不織布を二つに切断し、一方を４Ｌのイオン交換水に浸漬して３０分間攪拌し、取り出して室温で風乾し水洗後の試料とした。
【００７２】
［評価試験３］（抗アレルゲン組成物加工不織布のダニアレルゲンの低減化効果の測定）
加工例１において加工した不織布またはブランク布を５ｃｍ×５ｃｍに切り取り、チャック付きポリ袋に投入し標準ダニアレルゲン懸濁液（アレルゲン量９００ｎｇ／ｍＬ）１ｍＬを加え、試料とアレルゲンを接触させた。なお、接触は光を照射しない条件で行なった。１時間後にチャック付きポリ袋からアレルゲン液を搾り出し、遠心分離後のこれら試料について、Ｄｅｒ  ｆ２酵素免疫測定法（ＥＬＩＳＡ）のサンドイッチ法にてダニアレルゲンの低減化効果の測定を行なった。
【００７３】
まず、リン酸緩衝液（ｐＨ７．４、０．１質量％ＮａＮ３含有）で２μｇ／ｍＬに希釈したＤｅｒ  ｆ２モノクローナル抗体１５Ｅ１１を、Ｆ１６  ＭＡＸＩＳＯＲＰ  ＮＵＮＣ−ＩＭＭＵＮＯ  ＭＯＤＵＬＥプレート（ＮＵＮＣ社製）の１ウェルあたり２００μＬずつ添加し、４℃にて３日以上感作させた。感作後、液を捨て、ブロッキング試薬｛１質量％牛血清アルブミン＋リン酸緩衝液（ｐＨ７．２、０．１質量％ＮａＮ３含有）｝を１ウェルあたり２００μＬずつ添加し、３７℃、６０分間反応させた。反応後、リン酸緩衝液｛ｐＨ７．２、０．１質量％ポリオキシエチレン（２０）ソルビタンモノラウレート含有｝にてプレートを洗浄した。次に、加工不織布と接触させたダニアレルゲン抽出液試料を１ウェルあたり１００μＬずつ滴下し、３７℃、６０分間反応させた。
【００７４】
反応後、リン酸緩衝液｛ｐＨ７．２、０．１質量％ポリオキシエチレン（２０）ソルビタンモノラウレート含有｝にてプレートを洗浄した。ペルオキシダーゼ標識したＤｅｒ  ｆ２モノクローナル抗体を蒸留水で２００μｇ／ｍＬに溶解し、それをリン酸緩衝液｛ｐＨ７．２、１質量％牛血清アルブミン及び０．１質量％ポリオキシエチレン（２０）ソルビタンモノラウレート含有｝で１０００倍希釈した液を、１ウェルあたり１００μＬずつ添加した。３７℃、６０分間反応させた後、リン酸緩衝液｛ｐＨ７．２、０．１質量％ポリオキシエチレン（２０）ソルビタンモノラウレート含有｝で、次いで蒸留水でプレートを洗浄した。０．１ｍｏｌ／Ｌリン酸緩衝液（ｐＨ６．２）１３ｍＬにオルト−フェニレンジアミンジヒドロクロライド（２６ｍｇ  Ｔａｂｌｅｔ、ＳＩＧＭＡ  ＣＨＥＭＩＣＡＬ  ＣＯ．製）と３０％過酸化水素水１３μＬを加えたものを１ウェルあたり１００μＬずつ添加し、３７℃、５分間反応させた。その後、直ちに２ｍｏｌ／Ｌ  Ｈ２ＳＯ４を５０μＬずつ入れて反応を停止させ、マイクロプレート用分光光度計（テカンジャパン株式会社製）で吸光度（ＯＤ４９０ｎｍ）を測定し、その結果を表３に示した。
【００７５】
【表３】
0005927625.tif 000004
【００７６】
表３の結果からも明らかなように、実施例１、２のダニアレルゲンの減少率は、水洗後にも比較的高い値を維持しており、抗アレルゲン組成物は水洗されてもアレルゲン性を低減化させる機能を失わずに耐久性よく保持されていることがわかる。また、粒径２８μｍという大粒径の酸化タングステンを使用した比較例１では、当初からダニアレルゲンの減少率は低く、水洗後も同様の結果であった。
【００７７】
［評価試験４］（抗アレルゲン組成物加工不織布のスギ花粉アレルゲンの低減化効果の測定）
加工例１において加工した不織布またはブランク布を５ｃｍ×５ｃｍに切り取り、チャック付きポリ袋に投入し標準スギ花粉アレルゲン懸濁液（アレルゲン量１２．５ｎｇ／ｍＬ）１ｍＬを加え、試料とアレルゲンを接触させた。なお、接触は光を照射しない条件で行なった。１時間後にチャック付きポリ袋からアレルゲン液を搾り出し、遠心分離後のこれら試料についてＣｒｙ  ｊ１酵素免疫測定法（ＥＬＩＳＡ）のサンドイッチ法にてダニアレルゲンの低減化効果の測定を行なった。
【００７８】
まず、リン酸緩衝液（ｐＨ７．４、０．１質量％ＮａＮ３含有）で２μｇ／ｍＬに希釈したＣｒｙ  ｊ１モノクローナル抗体０１３を、Ｆ１６  ＭＡＸＩＳＯＲＰ  ＮＵＮＣ−ＩＭＭＵＮＯ  ＭＯＤＵＬＥプレート（ＮＵＮＣ社製）の１ウェルあたり１００μＬずつ添加し、４℃にて１日以上感作させた。感作後、液を捨て、ブロッキング試薬｛１質量％牛血清アルブミン＋リン酸緩衝液（ｐＨ７．２、０．１質量％ＮａＮ３含有）｝を１ウェルあたり２００μＬずつ添加し、３７℃、６０分間反応させた。反応後、リン酸緩衝液｛ｐＨ７．２、０．１質量％ポリオキシエチレン（２０）ソルビタンモノラウレート含有｝にてプレートを洗浄した。次に、加工不織布と接触させたスギ花粉アレルゲン抽出液試料を１ウェルあたり１００μＬずつ滴下し、３７℃、６０分間反応させた。
【００７９】
反応後、リン酸緩衝液｛ｐＨ７．２、０．１質量％ポリオキシエチレン（２０）ソルビタンモノラウレート含有｝にてプレートを洗浄した。ペルオキシダーゼ標識したＣｒｙ  ｊ１モノクローナル抗体０５３を蒸留水で２００μｇ／ｍＬに溶解し、それをリン酸緩衝液｛ｐＨ７．２、１質量％牛血清アルブミン及び０．１質量％ポリオキシエチレン（２０）ソルビタンモノラウレート含有｝で１２００倍希釈した液を、１ウェルあたり１００μＬずつ添加した。３７℃、６０分間反応させた後、リン酸緩衝液｛ｐＨ７．２、０．１質量％ポリオキシエチレン（２０）ソルビタンモノラウレート含有｝でプレートを洗浄した。０．１ｍｏｌ／Ｌリン酸緩衝液（ｐＨ６．２）１３ｍＬにオルト−フェニレンジアミンジヒドロクロライド（２６ｍｇ  Ｔａｂｌｅｔ、ＳＩＧＭＡ  ＣＨＥＭＩＣＡＬ  ＣＯ．製）と３０％過酸化水素水１３μＬを加えたものを１ウェルあたり１００μＬずつ添加し、３７℃、５分間反応させた。その後、直ちに２ｍｏｌ／Ｌ  Ｈ２ＳＯ４を５０μＬずつ入れて反応を停止させ、マイクロプレート用分光光度計（テカンジャパン株式会社製）で吸光度（ＯＤ４９０ｎｍ）を測定し、その結果を表４に示した。
【００８０】
【表４】
0005927625.tif 000005
【００８１】
表４の結果からも明らかなように、実施例１、２のスギ花粉アレルゲンの減少率は、水洗後にも比較的高い値を維持しており、抗アレルゲン組成物は水洗されてもアレルゲン性を低減化させる機能を失わずに耐久性よく保持されていることがわかる。また、粒径２８μｍという大粒径の酸化タングステンを使用した比較例１では、当初はスギ花粉アレルゲンの減少率は１３％という数値であったが、水洗後は殆どなくなり、水洗によって効果が失われたことがわかる。
【００８２】
［加工例２、不織布への加工］
実施例３をそれぞれイオン交換水で６５倍または１３０倍に希釈した液５０ｇに８０ｇ／ｍ２の不織布（２０ｃｍ×２０ｃｍ）を１分間浸漬し、しぼり率１６０％で処理後、１１０℃で１０分間乾燥させた（加工量は約１ｇ／ｍ２または約２ｇ／ｍ２）。このようにして加工した不織布を二つに切断し、一方を４Ｌのイオン交換水に浸漬して３０分間攪拌し、取り出して室温で風乾し水洗後の試料とした。
【００８３】
［評価試験５］（抗アレルゲン組成物加工不織布のダニアレルゲンの低減化効果の測定）
加工例２において加工した不織布またはブランク布を５ｃｍ×５ｃｍに切り取り、チャック付きポリ袋に投入し標準ダニアレルゲン懸濁液（アレルゲン量９００ｎｇ／ｍＬ）１ｍＬを加え、試料とアレルゲンを接触させた。これに２０Ｗの蛍光灯を６０００ルクスとなるように照射を１時間行ったものと暗所に１時間保管したものを調製した。次に、チャック付きポリ袋からアレルゲン液を搾り出し、遠心分離後のこれら試料についてＤｅｒ  ｆ２酵素免疫測定法（ＥＬＩＳＡ）のサンドイッチ法にてダニアレルゲンの低減化効果の測定を行なった。
【００８４】
まず、リン酸緩衝液（ｐＨ７．４、０．１質量％ＮａＮ３含有）で２μｇ／ｍＬに希釈したＤｅｒ  ｆ２モノクローナル抗体１５Ｅ１１を、Ｆ１６  ＭＡＸＩＳＯＲＰ  ＮＵＮＣ−ＩＭＭＵＮＯ  ＭＯＤＵＬＥプレート（ＮＵＮＣ社製）の１ウェルあたり２００μＬずつ添加し、４℃にて３日以上感作させた。感作後、液を捨て、ブロッキング試薬｛１質量％牛血清アルブミン＋リン酸緩衝液（ｐＨ７．２、０．１質量％ＮａＮ３含有）｝を１ウェルあたり２００μＬずつ添加し、３７℃、６０分間反応させた。反応後、リン酸緩衝液｛ｐＨ７．２、０．１質量％ポリオキシエチレン（２０）ソルビタンモノラウレート含有｝にてプレートを洗浄した。次に、加工不織布と接触させたダニアレルゲン抽出液試料を１ウェルあたり１００μＬずつ滴下し、３７℃、６０分間反応させた。反応後、リン酸緩衝液｛ｐＨ７．２、０．１質量％ポリオキシエチレン（２０）ソルビタンモノラウレート含有｝にてプレートを洗浄した。ペルオキシダーゼ標識したＤｅｒ  ｆ２モノクローナル抗体を蒸留水で２００μｇ／ｍＬに溶解し、それをリン酸緩衝液｛ｐＨ７．２、１質量％牛血清アルブミン及び０．１質量％ポリオキシエチレン（２０）ソルビタンモノラウレート含有｝で１０００倍希釈した液を、１ウェルあたり１００μＬずつ添加した。３７℃、６０分間反応させた後、リン酸緩衝液｛ｐＨ７．２、０．１質量％ポリオキシエチレン（２０）ソルビタンモノラウレート含有｝で、次いで蒸留水でプレートを洗浄した。０．１ｍｏｌ／Ｌリン酸緩衝液（ｐＨ６．２）１３ｍＬにオルト−フェニレンジアミンジヒドロクロライド（２６ｍｇ  Ｔａｂｌｅｔ、ＳＩＧＭＡ  ＣＨＥＭＩＣＡＬ  ＣＯ．製）と３０％過酸化水素水１３μＬを加えたものを１ウェルあたり１００μＬずつ添加し、３７℃、５分間反応させた。その後、直ちに、２ｍｏｌ／Ｌ  Ｈ２ＳＯ４を５０μＬずつ入れて反応を停止させ、マイクロプレート用分光光度計（テカンジャパン株式会社製）で吸光度（ＯＤ４９０ｎｍ）を測定し、その結果を表５に示した。
【００８５】
【表５】
0005927625.tif 000006
【００８６】
表５の結果からも明らかなように、白金を担持した酸化タングステンを用いた抗アレルゲン組成物を用いた実施例３は、光照射によってアレルゲン低減効果が活性化され、減少率が高められた。なお、実施例３は、光照射されなくても使用に耐えるアレルゲン低減効果を有していた。また、光照射の有無にかかわらず、水洗の前後でアレルゲン低減効果は変化を受けておらず、水洗されてもアレルゲン性を低減化させる機能を失わずに耐久性よくダニアレルゲン低減効果が維持されていることがわかる。
【産業上の利用可能性】
【００８７】
この発明により、ダニや花粉等のアレルゲン物質のアレルゲン性を低減化させることができ、また不織布、繊維または繊維製品に洗濯耐久性のある、アレルゲン性を低減化させる機能を付与するための抗アレルゲン組成物、及びアレルゲンを低減化できる塗料、プラスチック製品、塩化ビニル壁紙、不織布、繊維または繊維製品を提供することができる。